(57)【特許請求の範囲】
【請求項１】
半導体素子と、該半導体素子が搭載される基板と、該半導体素子を封止するエポキシ樹脂組成物の硬化物とを具備する半導体装置であって、該基板に対して片面にのみ該エポキシ樹脂組成物が成形されており、かつ該エポキシ樹脂組成物の硬化物がエポキシ樹脂（Ａ）、硬化剤（Ｂ）、無機充填剤（Ｃ）およびエラストマー（Ｄ）を含んでなり、該エポキシ樹脂（Ａ）がビフェニル型エポキシ樹脂を５０重量％以上含み、該硬化剤（Ｂ）がフェノールノボラック樹脂、フェノールアラルキル樹脂から選ばれる少なくとも１種からなり、該無機充填剤（Ｃ）の配合割合が該エポキシ樹脂組成物中に８７重量％以上、９２重量％以下であり、かつ該エポキシ樹脂組成物の硬化物が下記(イ)〜(ハ)の特性を有するものである樹脂封止型半導体装置。
(イ)２３℃での曲げ弾性率が、１０ＧＰａを超え、３０ＧＰａ以下
(ロ)２３℃からガラス転移温度までの線膨張係数が４×１０-6〜１０×１０-6／Ｋ
(ハ)（２３℃での曲げ弾性率）×（２３℃からガラス転移温度までの線膨張係数）が２×１０-4ＧＰａ／Ｋ以下
【請求項２】
半導体素子と、該半導体素子が搭載される基板と、エポキシ樹脂組成物とを具備するもので、該基板に対して片面にのみ該エポキシ樹脂組成物が成形されている半導体装置の封止用のエポキシ樹脂組成物であって、かつ該エポキシ樹脂組成物の硬化物がエポキシ樹脂（Ａ）、硬化剤（Ｂ）、無機充填剤（Ｃ）およびエラストマー（Ｄ）を含んでなり、該エポキシ樹脂（Ａ）がビフェニル型エポキシ樹脂を５０重量％以上含み、該硬化剤（Ｂ）がフェノールノボラック樹脂、フェノールアラルキル樹脂から選ばれる少なくとも１種からなり、該無機充填剤（Ｃ）の配合割合が該エポキシ樹脂組成物中に８７重量％以上、９２重量％以下であり、かつ該エポキシ樹脂組成物の硬化物が下記(イ)〜(ハ)の特性を有するものである樹脂封止型半導体装置封止用エポキシ樹脂組成物。
(イ)２３℃での曲げ弾性率が、１０ＧＰａを超え、３０ＧＰａ以下
(ロ)２３℃からガラス転移温度までの線膨張係数が４×１０-6〜１０×１０-6／Ｋ
(ハ)（２３℃での曲げ弾性率）×（２３℃からガラス転移温度までの線膨張係数）が２×１０-4ＧＰａ／Ｋ以下
【発明の詳細な説明】
【０００１】
【産業上の利用分野】
本発明は、樹脂封止型半導体装置、特に半導体装置の基板部分の片面のみに封止樹脂が成形されている半導体装置、さらに詳しくはその封止樹脂に特徴を有する半導体装置に関するものである。
【０００２】
【従来の技術】
近年の電子機器のダウンサイジング化・小型化に伴い、半導体装置は小型・薄型化、高性能化が進んでいる。従来の半導体装置は、半導体素子とリードフレームを用い、これらをプリント基板に実装するのに必要な部位以外は、樹脂で覆うように両面から樹脂封止されていた。よって、半導体装置小型化の開発は基板となるリードフレームと封止樹脂に関することが主であった。封止樹脂の容積を小さく、薄肉化したＴＳＯＰ（シン・スモール・アウトライン・パッケージ）や、多ピン化に対応したＱＦＰ（クァッド・フラット・パッケージ）などが開発されてきた。
【０００３】
さらに、半導体装置が占める実装面積を小さく、高性能化を図るために、半導体装置の基板の背面に半導体装置とマザーボードを接続する端子を配置した構造の半導体装置が開発されている。この構造の場合、封止樹脂は基板の片面のみに成形されるため、従来の両面成形物とは異なり、半導体装置の反りが発生しやすい。半導体装置の反り量が大きいと、水平なマザーボードに実装することが困難である。また、片面成形であるため、基材や半導体素子との接着界面に剥離が発生すると、サーマルサイクル試験および耐ポップコーン試験での故障原因となる。
【０００４】
【発明が解決しようとする課題】
したがって、これまでとは異なる形態の半導体装置に対応した密着性と半導体装置の反り量低減に優れた封止樹脂を提供する必要がある。
【０００５】
すなわち、本発明の課題は、基板の片面のみに封止樹脂が成形されている構造の半導体装置に対応した密着性、半導体装置の反り量低減、サーマルサイクル性、耐ポップコーン性に優れるエポキシ樹脂組成物、および該エポキシ樹脂組成物によって封止された半導体装置を提供することにある。
【０００６】
【課題を解決するための手段】
本発明者らは、基板の片面のみに封止樹脂が成形されている構造の半導体装置に関して、密着性の向上、反り量の低減、サーマルサイクル性、および耐ポップコーン性の向上を目的に鋭意検討し、本発明に到達した。すなわち本発明は、「半導体素子と、該半導体素子が搭載される基板と、該半導体素子を封止するエポキシ樹脂組成物の硬化物とを具備する半導体装置であって、該基板に対して片面にのみ該エポキシ樹脂組成物が成形されており、かつ該エポキシ樹脂組成物の硬化物がエポキシ樹脂（Ａ）、硬化剤（Ｂ）、無機充填剤（Ｃ）およびエラストマー（Ｄ）を含んでなり、該エポキシ樹脂（Ａ）がビフェニル型エポキシ樹脂を５０重量％以上含み、該硬化剤（Ｂ）がフェノールノボラック樹脂、フェノールアラルキル樹脂から選ばれる少なくとも１種からなり、該無機充填剤（Ｃ）の配合割合が該エポキシ樹脂組成物中に８７重量％以上、９２重量％以下であり、かつ該エポキシ樹脂組成物の硬化物が下記(イ)〜(ハ)の特性を有するものである樹脂封止型半導体装置。
(イ)２３℃での曲げ弾性率が、１０ＧＰａを超え、３０ＧＰａ以下
(ロ)２３℃からガラス転移温度までの線膨張係数が４×１０-6〜１０×１０-6／Ｋ
(ハ)（２３℃での曲げ弾性率）×（２３℃からガラス転移温度までの線膨張係数）が２×１０-4ＧＰａ／Ｋ以下」および
「半導体素子と、該半導体素子が搭載される基板と、エポキシ樹脂組成物とを具備するもので、該基板に対して片面にのみ該エポキシ樹脂組成物が成形されている半導体装置の封止用のエポキシ樹脂組成物であって、かつ該エポキシ樹脂組成物の硬化物がエポキシ樹脂（Ａ）、硬化剤（Ｂ）、無機充填剤（Ｃ）およびエラストマー（Ｄ）を含んでなり、該エポキシ樹脂（Ａ）がビフェニル型エポキシ樹脂を５０重量％以上含み、該硬化剤（Ｂ）がフェノールノボラック樹脂、フェノールアラルキル樹脂から選ばれる少なくとも１種からなり、該無機充填剤（Ｃ）の配合割合が該エポキシ樹脂組成物中に８７重量％以上、９２重量％以下であり、かつ該エポキシ樹脂組成物の硬化物が下記(イ)〜(ハ)の特性を有するものである樹脂封止型半導体装置封止用エポキシ樹脂組成物。
(イ)２３℃での曲げ弾性率が、１０ＧＰａを超え、３０ＧＰａ以下
(ロ)２３℃からガラス転移温度までの線膨張係数が４×１０-6〜１０×１０-6／Ｋ
(ハ)（２３℃での曲げ弾性率）×（２３℃からガラス転移温度までの線膨張係数）が２×１０-4ＧＰａ／Ｋ以下」
からなる。
【０００７】
【発明の実施の形態】
以下、本発明の構成を詳述する。
【０００８】
本発明における半導体装置は、図１または図２に示すように、半導体素子１と、該半導体素子が搭載される基板２と、該半導体素子を封止するエポキシ樹脂組成物３とを具備し、該基板の半導体素子搭載面側である片面にのみエポキシ樹脂組成物３が成形されている。必要に応じて半導体素子１と基板２との間に接着層４を持つことも可能である。また基板２は通常、基板基材２ａ、パターン形成された金属配線２ｃ（図１及び図２ではパターンは図示していない）および外部との電気的導通をとるために、基板基材２ｂに貫通して部分的に通電部２ｂが設けられる。また半導体素子１と金属配線２ｃをつなぐリード配線５を設けることもできる。
【０００９】
本発明の半導体装置は、基板２上に半導体素子１が搭載された半導体装置予備装置を準備し、予備装置を配置した金型内でエポキシ樹脂組成物を成形することにより得られる。成形にあたってエポキシ樹脂組成物は通常粉末またはタブレット状態のものが使用される。そして、エポキシ樹脂組成物を、たとえば１２０〜２５０℃、好ましくは１５０〜２００℃の温度で、トランスファ成形、インジェクション成形、注型法などの方法で、成形することによって製造される。また必要に応じて、追加熱処理（たとえば、１５０〜１８０℃、２〜１６時間）を行うこともできる。
【００１０】
本発明において、基板基材２ａに用いる材料は特に限定されないが、半導体素子が駆動することによって発生する熱を逃がすことから、放熱特性の良好な材料を用い、かつ絶縁性のものであることが好ましい。このような材料としては、合成樹脂、さらにポリイミドが好ましい。また、半導体装置の内部応力が緩和されるため、該基板が可撓性材料であることが好ましい。
【００１１】
本発明におけるエポキシ樹脂組成物の硬化物の２３℃での曲げ弾性率が１０をＧＰａ超え３０ＧＰａ以下、２３℃からガラス転移温度までの線膨張係数が４×１０-6〜１０×１０-6／Ｋであり、かつ、（２３℃での曲げ弾性率）×（２３℃からガラス転移温度までの線膨張係数）２×１０-4ＧＰａ／Ｋ以下であることが必要である。この範囲の物性を満たす場合のみ、密着性が良好で、半導体装置の内部応力が小さく、信頼性の高い半導体装置が得られる。ガラス状領域での線膨張係数が大きい場合は、半導体装置の反り量が大きく、サーマルサイクル性、および耐ポップコーン性が劣る。線膨張係数が小さい場合は、樹脂と基板の界面に剥離が発生しやすく、サーマルサイクル性が劣る。曲げ弾性率が大きいの場合は、封止樹脂と基板や半導体素子との密着性が低下する。曲げ弾性率が低い場合は作業性が悪い。また、エポキシ樹脂組成物の硬化物の２３℃での曲げ弾性率が≦３０ＧＰａ、２３℃からガラス転移温度までの線膨張係数が４〜１０×１０-6／Ｋであっても、（２３℃での曲げ弾性率）×（２３℃からガラス転移温度までの線膨張係数）が２×１０-4ＧＰａ／Ｋを超える場合は、半導体装置の反り量が大きく、密着性が低下する。
【００１２】
ここでいう硬化物とは、本発明のエポキシ樹脂組成物を、たとえば１２０〜２５０℃、好ましくは１５０〜２００℃の温度で、トランスファ成形、インジェクション成形、注型法などの方法で成型し、必要に応じて、追加熱処理（たとえば、１５０〜１８０℃、２〜１６時間）を行って得られ、通常はエポキシ基の化学反応またはエポキシ樹脂組成物の物理的物性がほぼ飽和に達したものである。
【００１３】
本発明におけるエポキシ樹脂組成物には、エポキシ樹脂（Ａ）が通常配合される。このようなものとしては、１分子中にエポキシ基を２個以上有するものであれば特に限定されない。
【００１４】
たとえば、クレゾールノボラック型エポキシ樹脂、フェノールノボラック型エポキシ樹脂、ビフェニル型エポキシ樹脂、ナフタレン型エポキシ樹脂、ビスフェノールＡやレゾルシンなどから合成される各種ノボラック型エポキシ樹脂、線状脂肪族エポキシ樹脂、脂環式エポキシ樹脂、複素環式エポキシ樹脂、ハロゲン化エポキシ樹脂などがあげられる。
【００１５】
用途によっては二種以上のエポキシ樹脂を併用してもよいが、耐熱性および耐湿性の点から、ビフェニル型エポキシ樹脂を前エポキシ樹脂中に５０％以上含むことが好ましい。本発明のエポキシ樹脂組成物中のエポキシ樹脂の含有量は２〜１５重量％、さらには２〜１２重量％が好ましい。
【００１６】
本発明のエポキシ樹脂組成物には、硬化剤（Ｂ）が通常配合される。このようなものとしては、エポキシ樹脂（Ａ）と反応して硬化させるものであれば特に限定されず、これらの具体例としては、たとえばフェノールノボラック樹脂、クレゾールノボラック樹脂、フェノールアラルキル樹脂、テルペン骨格含有フェノール樹脂、トリスヒドロキシフェニルメタン、ビスフェノールＡやレゾルシンから合成される各種ノボラック樹脂、レゾール樹脂、ポリビニルフェノールなどの各種多価フェノール化合物、無水マレイン酸、無水フタル酸、無水ピロメリット酸などの酸無水物およびメタフェニレンジアミン、ジアミノジフェニルメタン、ジアミノジフェンルスルホンなどの芳香族アミンなどがあげられる。なかでも、密着性の点から１分子中に水酸基を２個以上有するフェノール化合物が好ましく、なかでもフェノールノボラック樹脂、フェノールアラルキル樹脂などが好ましい。
【００１７】
本発明において、エポキシ樹脂（Ａ）と硬化剤（Ｂ）の配合比に関しては特に制限はないが、得られるエポキシ樹脂の硬化物および半導体装置の機械的性質および密着性の点から（Ａ）に対する（Ｂ）の化学当量比が０．５〜１．５、特に０．８〜１．２の範囲にあることが好ましい。本発明のエポキシ樹脂組成物中の硬化剤の含有量は２〜１５重量％、さらには２〜１２重量％が好ましい。
【００１８】
また、本発明においてエポキシ樹脂（Ａ）と硬化剤（Ｂ）の硬化反応を促進するための硬化触媒を用いてもよい。硬化触媒は硬化反応を促進するものならば特に限定されず、たとえば２−メチルイミダゾール、２，４−ジメチルイミダゾール、２−メチル−４−メチルイミダゾール、２−ヘプタデシルイミダゾールなどのイミダゾール化合物、トリエチルアミン、ベンジルジメチルアミン、α−メチルベンジルジメチルアミン、２−（ジメチルアミノメチル）フェノール、２，４，６−トリス（ジメチルアミノメチル）フェノール、１，８−ジアザビシクロ（５，４，０）ウンデセン−７、１，５−ジアザビシクロ（４，３，０）ノネン−５などの３級アミン化合物、ジルコニウムテトラメトキシド、ジルコニウムテトラプロポキシド、テトラキス（アセチルアセトナト）ジルコニウム、トリ（アセチルアセトナト）アルミニウムなどの有機金属化合物およびトリフェニルホスフィン、トリメチルホスフィン、トリエチルホスフィン、トリブチルホスフィン、トリ（ｐ−メチルフェニル）ホスフィン、トリ（ノニルフェニル）ホスフィン、トリフェニルホスフィン・トリフェニルボラン、テトラフェニルホスフォニウム・テトラフェニルボレートなどの有機ホスフィン化合物があげられる。なかでも反応性の点からトリフェニルホスフィンやテトラフェニルホスフォニウム・テトラフェニルボレートや１，８−ジアザビシクロ（５，４，０）ウンデセン−７が特に好ましく用いられる。これらの硬化触媒は、用途によっては２種以上を併用してもよく、その添加量はエポキシ樹脂（Ａ）１００重量部に対して０．０１〜１０重量部の範囲が好ましい。
【００１９】
本発明のエポキシ樹脂組成物においては通常充填剤（Ｃ）が配合され、非晶性シリカ、結晶性シリカ、炭酸カルシウム、炭酸マグネシウム、アルミナ、マグネシア、クレー、タルク、ケイ酸カルシウム、酸化チタン、酸化アンチモン、アスベスト、ガラス繊維なおがあげられるが、中でも非晶性シリカは線膨張係数を低下させる効果が大きく、低応力化に有効なため好ましく用いられる。非晶性シリカの例としては、石英を溶融して製造した溶融シリカや、各種合成法で製造された合成シリカがあげられ、破砕状のものや球状のものが用いられる。
【００２０】
本発明において、充填剤（Ｃ）の配合量は、特に限定されないが、本発明の硬化物の室温での曲げ弾性率が３０ＧＰａ以下、室温からガラス転移温度までの線膨張係数が４×１０-6〜１０×１０-6／Ｋであるために、エポキシ樹脂組成物全体の８０〜９５重量％、さらに８５〜９３重量％であることが好ましい。
【００２１】
本発明のエポキシ樹脂組成物においては、シランカップリング剤、チタネートカップリング剤などのカップリング剤を配合することができ、なかでも、これらカップリング剤で前もって充填剤を表面処理しておくことが信頼性の点で好ましい。シランカップリング剤として、アルコキシ基および「エポキシ基、アミノ基、メルカプト基、などの官能基が結合した炭化水素基」がケイ素原子に結合したシランカップリング剤が好ましく用いられる。なかでも、流動性の点から、アミノ基を有するシランカップリング剤を用いることが特に好ましい。
【００２２】
本発明のエポキシ樹脂組成物にはエラストマー（Ｄ）を配合することができ、半導体装置反り量の低減、低応力化の効果がある。このようなものとしては、たとえば、シリコーンゴム、ＥＰＲ、ＥＰＤＭ、ＳＥＢＳなどのオレフィン系共重合体、ニトリルゴム、ポリブタジエンゴム、変性シリコーンオイルなどがあげられる。また、エラストマー（Ｄ）以外にもポリエチレンなどの熱可塑性樹脂を低応力化剤として配合することができる。本発明の硬化物の室温での曲げ弾性率が３０ＧＰａ以下とするために、これらのエラストマー、低応力化剤を用いることが好ましい。
【００２３】
本発明のエポキシ樹脂組成物にはハロゲン化エポキシ樹脂などのハロゲン化合物、リン化合物などの難燃剤、三酸化アンチモンなどの難燃助剤、カーボンブラック、酸化鉄などの着色剤、長鎖脂肪酸、長鎖脂肪酸の金属塩、長鎖脂肪酸のエステル、長鎖脂肪酸のアミド、パラフィンワックスなどの離型剤および有機過酸化物などの架橋剤を任意に添加することができる。
【００２４】
本発明のエポキシ樹脂組成物はこれら原料を溶融混練して得ることが好ましく、たとえばバンバリーミキサー、ニーダー、ロール、単軸もしくは二軸の押し出し機およびコニーダーなどの公知の混練方法を用いて溶融混練することにより、製造される。そしてペレットやパウダー状のエポキシ樹脂を用いて、基板２上に半導体素子１が搭載された半導体装置予備装置を配置した金型内で成形することにより半導体装置が得られる。特に本発明のエポキシ樹脂組成物は、エポキシ樹脂組成物を実質的に囲む構造体を有さない半導体装置に有利である。
【００２５】
【実施例】
以下、実施例により本発明を具体的に説明する。なお、表２の値は、重量部を示す。
【００２６】
実施例１〜４、比較例１〜４
表１、２に示した成分を、表３に示した組成比でミキサーによりドライブレンドした。これを、ロール表面温度９０℃のミキシングロールを用いて５分間加熱混練後、冷却粉砕してエポキシ樹脂組成物を製造した。
【００２７】
【表１】
0003801298.tif 000002
【化１】
0003801298.tif 000003
（ｎは０以上の整数。）
【００２８】
【表２】
0003801298.tif 000004
【００２９】
この組成物を用い、低圧トランスファー成形法により成形温度１７５℃、成形時間２分、トランスファー圧力７ＭＰａの条件で成形し、１８０℃×５時間の条件でポストキュアして、各組成物の曲げ弾性率、線膨張係数を測定した。線膨張係数はＴＭＡを用い、  ２３℃とガラス転移温度との間の熱膨張曲線から平均値を求めた。曲げ弾性率は、室温下で３点曲げ試験を行い、荷重−たわみ曲線から求めた。この結果を表３に示す。
【００３０】
また組成物を用い、図３に示す形状の半導体装置予備装置を金型内に設けて、上述と同じ条件でトランスファー成形およびポストキュアーし、図２に示すような模擬半導体装置を組み立てた。次の物性測定法により、各組成物、半導体装置の物性を測定した。模擬半導体装置は図２において、半導体素子１と該半導体素子が搭載される基板２とこの組成物を用いた半導体素子を封止するエポキシ樹脂組成物３とを具備し、該基板２はＰＩフィルムによって形成されている。
【００３１】
なお図２の半導体装置の各部分の寸法は以下のとおりである。
【００３２】
半導体素子１：  ７×７×０．５mm
接着層４厚み：    ０．１mm
エポキシ樹脂３：２０×２０×1.0  mm
金属配線２ｃ厚み：０．１mm
基板基材厚み：    ０．１５mm
ＰＩフィルム剥離強度：上記の成形方法で、縦１０×横１０ｍｍ、高さ５ｍｍの四角柱をＰＩフィルム上に成形し、１８０度剥離試験により剥離強度を測定した。この値は基板と封止樹脂との密着性を反映する。
【００３３】
パッケージ反り量：模擬半導体装置平面部の対角線上を表面あらさ計を用いて表面の凹凸を測定し、水平方向から見た場合の最下点と最上点との間の距離を垂直方向で測定した。
【００３４】
サーマルサイクル性：模擬半導体装置を−６５℃×３０ｍｉｎ、常温×１０ｍｉｎ、１５０℃×３０ｍｉｎ、常温×１０ｍｉｎを１サイクルとして、半導体装置２０個を用いて放置試験を行った。１００ｃｙｃｌｅ放置後に、半導体装置を分解して内部を目視で観察し、樹脂部分のクラックの発生、半導体素子の割れを故障として判定し、故障率を求めた。
【００３５】
ポップコーン試験：模擬半導体装置２０個を８５℃／８５％ＲＨで４８時間加湿後、最高温度２４５℃のＩＲリフロー炉で加熱処理し、半導体装置のＰＩフィルム基板と樹脂界面の剥離の有無を目視で観察した。故障率として、剥離の発生したパッケージの割合を求めた。
【００３６】
これらの結果を表３に示す。
【００３７】
【表３】
0003801298.tif 000005
【００３８】
表３に見られるように、本発明のエポキシ樹脂組成物、および樹脂封止型半導体装置は、密着性、パッケージ反り量の低減、サーマルサイクル性、耐ポップコーン性に優れている。これに対して、曲げ弾性率が本発明の３０ＧＰａ以下ではなく、１１．２ＧＰａである比較例１はパッケージ反り量は小さいが、そのほかの物性が劣っている。また、線膨張係数が本発明の範囲でない１１×１０-6／Ｋである比較例２は、密着性は優れるものの、パッケージ反り量、耐ポップコーン性、サーマルサイクル性が劣っている。また、線膨張係数３×１０-6／Ｋの比較例３はパッケージ反り量は小さく、サーマルサイクル性も良好だが、密着性、耐ポップコーン性は劣っている。（曲げ弾性率）×（線膨張係数）が２．０５×１０-4ＧＰａ／Ｋの比較例４はすべての物性が劣っている。
【００３９】
【発明の効果】
本発明の樹脂組成物によれば密着性、半導体装置の反り量の低減に優れ、該樹脂組成物を用いた該半導体装置はサーマルサイクル性、耐ポップコーン性に優れている。
【図面の簡単な説明】
【図１】本発明の半導体装置の一態様を示す模式図（断面）
【図２】本発明の半導体装置の一態様を示す模式図（断面）
【図３】本発明の実施例に使用した半導体装置予備装置の模式図（断面）
【符号の説明】
１：半導体素子
２：基板
２ａ：基板基材
２ｂ：通電部
２ｃ：金属配線
３：エポキシ樹脂組成物
４：接着層
５：リード線
６：半田ボール
【図１】
0003801298.tif 000006
【図２】
0003801298.tif 000007
【図３】
0003801298.tif 000008